(57)【要約】      （修正有）【課題】耐熱性と靱性とに優れたスチレン−メタクリル酸系樹脂シート及び前記シートを用いて成形された容器の提供。【解決手段】スチレン−メタクリル酸系樹脂シートにはポリブタジエンが含有され、ポリブタジエンを含むドメインの形で分散し、シートの押出方向におけるドメインの平均長さ（ＬＭＤ）とシート厚み方向におけるポリブタジエンを含むドメインの平均長さ（ＬＶＤ）との比率（ＬＭＤ／ＬＶＤ）が１．１〜５．０であるスチレン−メタクリル酸系樹脂シートであり、押出発泡されてなる、厚み０．５〜１０ｍｍ、発泡倍率〜２０倍の発泡シートであるスチレン−メタクリル酸系樹脂シート。【選択図】なし【特許請求の範囲】
【請求項１】
スチレン成分とメタクリル酸成分とを有する共重合体樹脂を含むスチレン−メタクリル酸系樹脂組成物からなり、押出法によって作製されたスチレン−メタクリル酸系樹脂シートであって、
前記スチレン−メタクリル酸系樹脂組成物にはポリブタジエンがさらに含有され、該ポリブタジエンを含むドメインが前記スチレン成分と前記メタクリル酸成分とを含むマトリックス中に分散されたマトリックス−ドメイン構造を有し、シート押出方向における前記ドメインの平均長さ（ＬＭＤ）と、シート厚み方向における前記ドメインの平均長さ（ＬＶＤ）との比率（ＬＭＤ／ＬＶＤ）が１．１以上５．０以下であることを特徴とするスチレン−メタクリル酸系樹脂シート。
【請求項２】
前記スチレン−メタクリル酸系樹脂組成物の全樹脂を１００質量％とした際に前記ポリブタジエンを０．１質量％以上５．５質量％以下含み、該スチレン−メタクリル酸系樹脂組成物は、メタクリル酸メチル−ブタジエン−スチレンブロック共重合体樹脂の状態で前記ポリブタジエンを含み、該ポリブタジエンがシス１，４結合及び１，２ビニル結合よりもトランス１，４結合を多く含んでいる請求項１記載のスチレン−メタクリル酸系樹脂シート。
【請求項３】
前記スチレン−メタクリル酸系樹脂組成物が押出発泡されてなる発泡シートであり、厚み０．５ｍｍ以上１０ｍｍ以下、発泡倍率２倍以上２０倍以下の発泡シートである請求項１又は２記載のスチレン−メタクリル酸系樹脂シート。
【請求項４】
前記スチレン−メタクリル酸系樹脂組成物が押出発泡されてなる発泡層と、該発泡層に直接的、又は、間接的に積層された非発泡層とを有する積層発泡シートである請求項１又は２記載のスチレン−メタクリル酸系樹脂シート。
【請求項５】
請求項１乃至４の何れか１項に記載のスチレン−メタクリル酸系樹脂シートが熱成形されてなる樹脂成形品。
【請求項６】
底面部を有する容器であって、
前記底面部がスチレン成分とメタクリル酸成分とを有する共重合体樹脂、及び、ポリブタジエンを含むスチレン−メタクリル酸系樹脂組成物によって形成され、
前記底面部は、マトリックス−ドメイン構造を有し、前記マトリックスが前記スチレン成分とメタクリル酸成分とを含み且つ前記ドメインがポリブタジエンを含んでおり、平面方向における前記ドメインの平均長さ（Ｌｐ）と、平均幅（Ｌｔ）との比率（Ｌｐ／Ｌｔ）が１．１以上４．０以下であることを特徴とする容器。  
【発明の詳細な説明】
【技術分野】
【０００１】
本発明は、スチレン−メタクリル酸系樹脂シート、及び、このようなスチレン−メタクリル酸系樹脂シートが熱成形されてなる樹脂成形品などに関し、より詳しくは、押出法によって作製されたスチレン−メタクリル酸系樹脂シート、及び、該スチレン−メタクリル酸系樹脂シートが熱成形されてなる樹脂成形品などに関する。
【背景技術】
【０００２】
従来、材質、厚み、層構造などにおいて種々のバリエーションを有する熱可塑性樹脂シートが熱成形によって樹脂成形品を製造する際の原材料シートとして用いられている。
例えば、汎用ポリスチレン樹脂（ＧＰＰＳ）を押出発泡させてなるポリスチレン系樹脂発泡シート（ＰＳＰ）、該ポリスチレン系樹脂発泡シートにポリプロピレン系樹脂フィルムを積層した積層発泡シート、ポリエチレンテレフタレート樹脂非発泡シート（ＰＥＴフィルム）などは、トレー容器、丼容器、カップ容器、フードパックといった食品収容用の樹脂成形品を製造するための原材料シートとして広く用いられている。
【０００３】
近年、上記のような樹脂製の食品収容用容器は、内部に収容した食品を別の容器に移し替えることなく、そのまま電子レンジで加熱する目的で用いられるようになってきている。
しかし、前記ＰＳＰや前記ＰＥＴフィルムなどでは耐熱性の観点から上記のようにして利用される樹脂成形品を形成させることは難しい。
【０００４】
このことからＧＰＰＳなどに比べて耐熱性の高い共重合体樹脂（例えば、メタクリル酸成分やメタクリル酸メチル成分と、スチレン成分とを有する共重合体樹脂、以下「スチレン−メタクリル酸系共重合体樹脂」ともいう）を主成分とする樹脂組成物で形成された樹脂シートを食品収容用容器の原材料シートとして利用することが試みられている（下記特許文献１参照）。  
【０００５】
しかし、スチレン−メタクリル酸系共重合体樹脂は、脆性に改善の余地があり、従来、耐熱性と靱性とに優れた成形品を熱成形によって作製するのに適した原材料シートを得ることが困難な状況となっている。
なお、靱性の向上は、熱成形に利用される原材料シートにのみ要望されているわけではなく、スチレン−メタクリル酸系樹脂シートにおいて広く求められている事柄である。
【先行技術文献】
【特許文献】
【０００６】
【特許文献１】特開２００１−２７７４４２号公報
【発明の概要】
【発明が解決しようとする課題】
【０００７】
本発明は、上記のような問題を解決することを課題としており、耐熱性と靱性とに優れたスチレン−メタクリル酸系樹脂シートを提供し、ひいては、耐熱性と靱性とに優れた樹脂成形品を提供することを課題としている。
また、本発明は、耐熱性と靱性とに優れた容器の提供を課題としている。
【課題を解決するための手段】
【０００８】
本発明者は、スチレン−メタクリル酸系樹脂シート中にポリブタジエンを導入するとともに、当該ポリブタジエンを所定の状態で存在させることでスチレン−メタクリル酸系樹脂シートの脆性改善に大きな効果が得られることを見出して本発明を完成させるに至ったものである。
【０００９】
即ち、上記課題を解決するためのスチレン−メタクリル酸系樹脂シートに係る本発明は、スチレン成分とメタクリル酸成分とを有する共重合体樹脂を含むスチレン−メタクリル酸系樹脂組成物からなり、押出法によって作製されたスチレン−メタクリル酸系樹脂シートであって、前記スチレン−メタクリル酸系樹脂組成物にはポリブタジエンがさらに含有され、該ポリブタジエンを含むドメインが前記スチレン成分と前記メタクリル酸成分とを含むマトリックス中に分散されたマトリックス−ドメイン構造を有し、シート押出方向における前記ドメインの平均長さ（ＬＭＤ）と、シート厚み方向における前記ドメインの平均長さ（ＬＶＤ）との比率（ＬＭＤ／ＬＶＤ）が１．１以上５．０以下であることを特徴としている。
【００１０】
また、樹脂成形品に係る本発明は、上記のようなスチレン−メタクリル酸系樹脂シートが熱成形されてなることを特徴としている。
【００１１】
さらに、容器に係る本発明は、底面部を有する容器であって、前記底面部がスチレン成分とメタクリル酸成分とを有する共重合体樹脂、及び、ポリブタジエンを含むスチレン−メタクリル酸系樹脂組成物によって形成され、前記底面部は、マトリックス−ドメイン構造を有し、前記マトリックスが前記スチレン成分と前記メタクリル酸成分とを含み且つ前記ドメインが前記ポリブタジエンを含んでおり、平面方向における前記ドメインの平均長さ（Ｌｐ）と平均幅（Ｌｔ）との比率（Ｌｐ／Ｌｔ）が１．１以上４．０以下であることを特徴としている。
なお、ドメインの「平均長さ（Ｌｐ）」や「平均幅（Ｌｔ）」は、後段において記載の方法によって求められる値を意味する。
【発明の効果】
【００１２】
従来、スチレン−メタクリル酸系樹脂シートは、スチレン−メタクリル酸共重合体樹脂やスチレン−メタクリル酸−メタクリル酸メチル共重合体樹脂といったベース樹脂自体が比較的靱性に乏しいことを原因として優れた靱性を発揮させるのが困難な状況となっている。
本発明のスチレン−メタクリル酸系樹脂シートは、これらのスチレン−メタクリル酸系の樹脂に比べると軟質で靱性に富んだポリブタジエンを含んでいる。
しかも、本発明においては、このポリブタジエンを所定形状のドメインとして分散させていることからスチレン−メタクリル酸系樹脂シートに対して優れた靱性が発揮され得る。
【００１３】
従って、本発明によれば、靱性や耐熱性に優れた樹脂成形品の形成に適したスチレン−メタクリル酸系樹脂シート及び容器が提供され得る。
【図面の簡単な説明】
【００１４】
【図１】ドメインの形状測定方法を示した概略図。
【図２】容器におけるドメイン形状測定方法を示した概略図。
【図３】実施例１の発泡シートの透過型電子顕微鏡写真。
【図４】比較例４の発泡シートの透過型電子顕微鏡写真。
【図５】容器の底面部の透過型電子顕微鏡写真。
【発明を実施するための形態】
【００１５】
以下に、本発明の好ましい実施の形態について説明する。
本発明のスチレン−メタクリル酸系樹脂シートは、例えば、スチレン−メタクリル酸共重合体樹脂およびスチレン−メタクリル酸−メタクリル酸メチル共重合体樹脂のうちの少なくとも一方を含み、さらにポリブタジエンを含んだスチレン−メタクリル酸系樹脂組成物からなる非発泡なシート、前記スチレン−メタクリル酸系樹脂組成物を発泡させてなる発泡シート、前記非発泡シートや前記発泡シートと他の非発泡シートや発泡シートとを積層した積層シートなどとすることができる。
【００１６】
本実施形態においては、スチレン−メタクリル酸系樹脂組成物を発泡させてなる発泡シートと他の非発泡シートとが積層されてなる積層シート（以下、「積層発泡シート」ともいう）を例示して本発明のスチレン−メタクリル酸系樹脂シートについて説明する。
【００１７】
本実施形態における積層発泡シートは、スチレン−メタクリル酸系樹脂組成物を押出発泡させてなる発泡シートに非発泡シートが積層されたものであり、前記発泡シートからなる発泡層と前記非発泡シートからなる非発泡層とを備えた２層構造となっている。
【００１８】
前記発泡層の形成には、スチレン成分とメタクリル酸成分とを有するスチレン−メタクリル酸系共重合体樹脂を主成分とするスチレン−メタクリル酸系樹脂組成物が用いられている。
なお、本実施形態のスチレン−メタクリル酸系樹脂組成物には、スチレン−メタクリル酸系共重合体樹脂（Ａ）としてスチレン−メタクリル酸共重合体樹脂（Ａ１）及びスチレン−メタクリル酸−メタクリル酸メチル共重合体樹脂（Ａ２）の何れか一方が含有されている。
さらに、本実施形態のスチレン−メタクリル酸系樹脂組成物には、スチレン−メタクリル酸系共重合体樹脂（Ａ）としてメタクリル酸メチル−ブタジエン−スチレンブロック共重合体樹脂（Ａ３）が含有されている。
即ち、本実施形態においては、前記ポリブタジエンがメタクリル酸メチル−ブタジエン−スチレンブロック共重合体樹脂の状態で含有されている。
【００１９】
本実施形態の前記スチレン−メタクリル酸系樹脂組成物には、メタクリル酸メチル−ブタジエン−スチレンブロック共重合体樹脂（Ａ３）以外にもポリブタジエンを含有させてもよく、該ポリブタジエンをスチレン−ブタジエンブロック共重合体樹脂（Ｂ）の形で含有させてもよい。
また、前記スチレン−メタクリル酸系樹脂組成物には、例えば、前記スチレン−ブタジエンブロック共重合体樹脂（Ｂ）として、ポリブタジエンブロックにシス１，４結合及び１，２ビニル結合よりもトランス１，４結合を多く含んだトランス型スチレン−ブタジエンブロック共重合体樹脂（Ｂ１）や、ポリブタジエンブロックにトランス１，４結合及び１，２ビニル結合よりもシス１，４結合を多く含んだシス型スチレン−ブタジエンブロック共重合体樹脂（Ｂ２）を含有させることができる。
【００２０】
前記ポリブタジエンは、スチレン−メタクリル酸系樹脂組成物中にミクロ相分離構造を形成させるための成分であり、本実施形態の前記スチレン−メタクリル酸系樹脂組成物には、マトリックス−ドメイン構造が形成されている。
そして、本実施形態の前記スチレン−メタクリル酸系樹脂組成物は、前記マトリックスが前記スチレン成分と前記メタクリル酸成分とを含み、前記ドメインがポリブタジエンを含んでいる。
より詳しくは、本実施形態の前記スチレン−メタクリル酸系樹脂組成物は、前記マトリックスがスチレン−メタクリル酸共重合体樹脂（Ａ１）及びスチレン−メタクリル酸−メタクリル酸メチル共重合体樹脂（Ａ２）の何れか一方を含んでいる。
【００２１】
（Ａ）スチレン−メタクリル酸系共重合体樹脂
（Ａ１）スチレン−メタクリル酸共重合体樹脂
本実施形態における、前記スチレン−メタクリル酸共重合体樹脂は、好ましくはスチレン単量体、及び、メタクリル酸単量体の合計含有量を１００質量％としたときに、例えば、スチレン単量体の含有量が８５〜９９質量％、メタクリル酸単量体の含有量が１〜１５質量％であるものを採用することができる。
【００２２】
（Ａ２）スチレン−メタクリル酸−メタクリル酸メチル共重合体樹脂
本実施形態における、前記スチレン−メタクリル酸−メタクリル酸メチル共重合体樹脂は、スチレン単量体、メタクリル酸単量体、及びメタクリル酸メチル単量体の合計含有量を１００質量％としたときに、スチレン単量体の含有量が６９〜９２質量％、メタクリル酸単量体の含有量が６〜１６質量％、及びメタクリル酸メチル単量体の含有量が２〜１５質量％であるものを採用することが好ましい。
なお、本実施形態において、上記のようなスチレン−メタクリル酸−メタクリル酸メチル共重合体樹脂が好ましいのは、スチレン単量体を６９質量％以上含有させることでスチレン−メタクリル酸−メタクリル酸メチル共重合体樹脂の熱溶融時における流動性を良好なものとさせ得るためである。
また、スチレン単量体を９２質量％以下の含有量とさせるのが好ましいのは、メタクリル酸単量体及びメタクリル酸メチル単量体の含有による耐熱性に係る優れた特性をスチレン−メタクリル酸−メタクリル酸メチル共重合体樹脂により確実に発揮させ得るためである。
このような点において、スチレン−メタクリル酸−メタクリル酸メチル共重合体樹脂におけるスチレン単量体の含有量は、７８〜９０質量％であることがより好ましく、８０〜８８質量％であることが特に好ましい。
【００２３】
また、メタクリル酸単量体の含有量が６質量％以上であることが好ましいのは、スチレン−メタクリル酸−メタクリル酸メチル共重合体樹脂に優れた耐熱性をより確実に発揮させるためであり、メタクリル酸単量体の含有量が１６質量％以下であることが好ましいのは、スチレン−メタクリル酸−メタクリル酸メチル共重合体樹脂の流動性、及び、機械的強度を良好なものとさせ得るためである。
このような点において、スチレン−メタクリル酸−メタクリル酸メチル共重合体樹脂におけるメタクリル酸単量体の含有量は、７〜１５質量％であることがより好ましく、８〜１３質量％であることが特に好ましい。
【００２４】
さらに、スチレン−メタクリル酸−メタクリル酸メチル共重合体樹脂におけるメタクリル酸メチル単量体の含有量が２質量％以上であることが好ましいのは、スチレン−メタクリル酸−メタクリル酸メチル共重合体樹脂に優れた機械的強度を発揮させ得るためであり、メタクリル酸メチル単量体の含有量が１５質量％以下であることが好ましいのは、スチレン−メタクリル酸−メタクリル酸メチル共重合体樹脂の流動性を良好なものとさせ得るためである。
このような点において、スチレン−メタクリル酸−メタクリル酸メチル共重合体樹脂におけるメタクリル酸メチル単量体の含有量は、３〜１０質量％であることがより好ましく、４〜７質量％であることが特に好ましい。
【００２５】
（Ａ３）メタクリル酸メチル−ブタジエン−スチレンブロック共重合体樹脂
メタクリル酸メチル−ブタジエン−スチレンブロック共重合体樹脂（以下、「ＭＢＳ樹脂」ともいう）としては、例えば、スチレン−ブタジエン共重合体にメチルメタクリレート、スチレン及び、或いはブチルアクリレート、アクリロニトリルをグラフト重合してなる共重合体樹脂やポリブタジエンゴムにメチルメタクリレート、スチレン及び、或いはブチルアクリレート、アクリロニトリルをグラフト重合してなる共重合体樹脂などが採用可能である。
該メタクリル酸メチル−ブタジエン−スチレンブロック共重合体樹脂（Ａ３）としては、ポリブタジエンブロックにシス１，４結合及び１，２ビニル結合よりもトランス１，４結合を多く含んだものが好ましく、ポリブタジエンブロックの９０質量％以上がトランス型構造（トランス１，４結合）となっていることが好ましい。
【００２６】
（Ａ４）その他のスチレン−メタクリル酸系共重合体樹脂
本実施形態におけるスチレン−メタクリル酸系樹脂組成物には、スチレン−メタクリル酸メチル共重合体樹脂など、その他のスチレン−メタクリル酸系共重合体樹脂を含有させうる。
なお、本実施形態における前記スチレン−メタクリル酸系樹脂組成物に前記スチレン−メタクリル酸共重合体樹脂を含有させる場合には、当該スチレン−メタクリル酸メチル共重合体樹脂の含有量を１００質量部としたときに、例えば、０．１〜１．５質量部となる割合で脂肪酸アミドを添加することができる。
【００２７】
本実施形態においては、上記のようなスチレン−メタクリル酸系共重合体樹脂（Ａ）は、スチレン−メタクリル酸系樹脂組成物に含まれる全樹脂に占める割合が７５質量％以上９５質量％以下となるようにスチレン−メタクリル酸系樹脂組成物に含有されることが好ましい。
【００２８】
なお、スチレン−メタクリル酸共重合体樹脂（Ａ）の内、前記スチレン−メタクリル酸共重合体樹脂（Ａ１）は、発泡層に優れた耐熱性を発揮させる上において有効となる成分であり、前記スチレン−メタクリル酸−メタクリル酸メチル共重合体樹脂（Ａ２）は、スチレン−メタクリル酸系樹脂組成物をより耐熱性に優れたものとする上において有効な成分である。
また、（Ａ３）ＭＢＳ樹脂は、ポリブタジエンを含むドメインをスチレン−メタクリル酸系樹脂組成物中に良好な状態で分散させるのに有効な成分である。
即ち、（Ａ３）ＭＢＳ樹脂は、ポリブタジエンドメインによってスチレン−メタクリル酸系樹脂組成物に優れた靱性を発揮させるのに有用な成分である。
【００２９】
（Ｂ）ポリブタジエン
（Ｂ１）トランス型スチレン−ブタジエンブロック共重合体樹脂
本実施形態における前記トランス型スチレン−ブタジエンブロック共重合体樹脂は、シス１，４結合及び１，２ビニル結合よりもトランス１，４結合が多く含まれているスチレン−ブタジエンブロック共重合体樹脂である。
本実施形態における前記トランス型スチレン−ブタジエンブロック共重合体樹脂は、ブタジエン単量体によって構成されているポリブタジエンブロックの８０質量％以上がトランス型構造（トランス１，４結合）となっていることが好ましい。
【００３０】
（Ｂ２）シス型スチレン−ブタジエンブロック共重合体樹脂
本実施形態における前記シス型スチレン−ブタジエンブロック共重合体樹脂は、トランス１，４結合及び１，２ビニル結合よりもシス１，４結合が多く含まれているスチレン−ブタジエンブロック共重合体樹脂である。
本実施形態における前記シス型スチレン−ブタジエンブロック共重合体樹脂は、スチレン単量体、及び、ブタジエン単量体の合計含有量を１００質量％としたときに、スチレン単量体の含有量が８５〜９０質量％、ブタジエン単量体の含有量が１０〜１５質量％であるものが好ましい。
また、本実施形態における前記シス型スチレン−ブタジエンブロック共重合体樹脂は、ブタジエン単量体によって構成されているポリブタジエンブロックの８０質量％以上がシス型構造（シス１，４結合）となっていることが好ましい。
【００３１】
この２種類のスチレン−ブタジエンブロック共重合体樹脂（Ｂ１、Ｂ２）の内、トランス型スチレン−ブタジエンブロック共重合体樹脂（Ｂ１）は、スチレン−メタクリル酸系樹脂組成物に優れた強度を発揮させるのに特に有用な成分である。
また、前記シス型スチレン−ブタジエンブロック共重合体樹脂（Ｂ２）も、前記トランス型スチレン−ブタジエンブロック共重合体樹脂（Ｂ１）と併用されてスチレン−メタクリル酸系樹脂組成物に優れた強度を発揮させるものである。
なお、スチレン−メタクリル酸系共重合体樹脂と、前記シス型スチレン−ブタジエンブロック共重合体樹脂とを混合した混合樹脂（Ａ，Ｂ２）は、通常、スチレン−メタクリル酸系共重合体樹脂（Ａ）に比べて僅かに耐熱性（耐熱変形性）が低下する傾向を示すものの優れた機械的強度を発揮する。
この混合樹脂（Ａ，Ｂ２）に比べ、スチレン−メタクリル酸系共重合体樹脂と、トランス型スチレン−ブタジエンブロック共重合体樹脂とを混合した混合樹脂（Ａ，Ｂ１）は、靱性において優れている。
そして、スチレン−メタクリル酸系共重合体樹脂と、前記の２種類のスチレン−ブタジエンブロック共重合体樹脂とを混合した混合樹脂（Ａ，Ｂ１，Ｂ２）は、通常、トランス型スチレン−ブタジエンブロック共重合体樹脂を含んでいない混合樹脂（Ａ，Ｂ２）に比べて格段に優れた靱性を発揮する。
即ち、本実施形態においては、上記のような作用によってスチレン−メタクリル酸系樹脂組成物に優れた耐熱性と強度とが発揮されている。
【００３２】
この点に関してより詳しく説明すると、シス型スチレン−ブタジエンブロック共重合体樹脂だけをスチレン−メタクリル酸系共重合体樹脂（Ａ）に混合した前記混合樹脂（Ａ，Ｂ２）においては、シス型スチレン−ブタジエンブロック共重合体樹脂（Ｂ２）を含むドメインとスチレン−メタクリル酸系共重合体樹脂（Ａ）などを含むマトリックスとのマトリックス−ドメイン構造が前記混合樹脂中に形成され、前記ドメインによって混合樹脂に補強効果が発揮されることが期待される。
しかし、この混合樹脂（Ａ，Ｂ２）は、ドメインとマトリックスとの界面における親和性が乏しいために、ドメインによる補強効果が顕著化されないおそれを有する。
ここでトランス型スチレン−ブタジエンブロック共重合体樹脂（Ｂ１）は、シス型スチレン−ブタジエンブロック共重合体樹脂（Ｂ２）に比べてスチレン−メタクリル酸系共重合体樹脂との親和性が高いことから、スチレン−メタクリル酸系共重合体樹脂と混合された際に、ドメインとマトリックスとの相溶化剤的に機能し、前記ドメインによる補強効果を顕著化させ得る。
【００３３】
ここでドメインがアスペクト比の高い線形状で、且つ、このドメインがその長さ方向を一方向に揃えているような場合には、このドメインの長さ方向が折り目となるような形での折り曲げ力が発泡層に採用した際に当該発泡層に高い靱性を発揮させることが難しくなる。
そこで、本実施形態においては、前記発泡層を形成するための発泡シートを押出発泡させる際のシート押出方向における前記ドメインの平均長さを（ＬＭＤ）、シート厚みにおける前記ドメインの平均長さを（ＬＶＤ）としたときに、前記ドメインが、該厚み方向の前記平均長さに対する押出方向における前記平均長さの比率（ＬＭＤ／ＬＶＤ）を１．１以上５．０以下とすることを重要な要件としており、前記比率（ＬＭＤ／ＬＶＤ）は、１．１以上３．０以下であることが好ましい。
【００３４】
なお、前記比率（ＬＭＤ／ＬＶＤ）は、積層発泡シートを熱成形するなどして得られる成形品においても上記のような範囲内であることが好ましい。
本実施形態においては、スチレン−メタクリル酸系樹脂組成物によって熱成形に利用されるような積層発泡シートを形成させる場合を例示しているが、前記スチレン−メタクリル酸系樹脂組成物は、例えば、射出成形品などの形成にも有用なものであり、その場合にポリブタジエンを含むドメインの形状が所定の状態になっていることで優れた靱性が当該射出成形品に発揮される点については積層発泡シートなどと同じである。
例えば、底面部と、該底面部の周囲から立ち上がる側壁部とを有する容器を積層発泡シートの熱成形や、スチレン−メタクリル酸系樹脂組成物を射出成形するなどして形成させた場合、耐衝撃性等の観点から、当該容器は、前記底面部が所定のドメイン形状を有していることが好ましい。
より具体的には、前記底面部は、その平面方向における前記ドメインの平均長さ（Ｌｐ）と平均幅（Ｌｔ）との比率（Ｌｐ／Ｌｔ）が１．１以上５．０以下であることが好ましく、前記比率が１．１以上４．０以下であることがより好ましく、１．１以上３．０以下であることが特に好ましい。
【００３５】
なお、ドメインが上記のような平均長さに係る要件を満たしているかどうかについては、電子顕微鏡などによってドメインの大きさを計測することによって確認することができる。
より具体的には、発泡層を形成するための発泡シートについて上記の点を確認する場合であれば、図１に示すように、発泡シートから測定用試料ＦＳを切り出し、この測定用試料ＦＳを、シート押出方向ＭＤに平行し且つシート厚み方向ＶＤに平行する平面Ａに沿ってスライスして作製した薄片試料を透過型電子顕微鏡で観察し、無作為に選択した１５０以上のドメインに対し、シート押出方向における最も長い部分の寸法とシート厚み方向における最も長い部分の寸法とをそれぞれ求め、これらの比を算術平均し、該算術平均値が１．１以上５．０以下となっているかどうかを確認すればよい。
【００３６】
また、容器の底面部におけるドメインの平均長さ（Ｌｐ）と平均幅（Ｌｔ）との比率についても容器の底面部をこの底面部の平面方向に沿ってスライスして薄片試料を作製し、該薄片試料を顕微鏡観察して確認することができる。
例えば、顕微鏡観察した画像において、図２に示したようなマトリックス（Ｍ）−ドメイン（Ｄ）ミクロ層分離構造が確認される場合、このドメインＤの輪郭線（マトリックスＭとの境界線）の上の異なる２点を結ぶ線分の内の最も長い線分（Ａ１）を求め、この長さをこのドメインの長さ（ｌｐ）とする。
そして、この第１の線分Ａ１の両側に、第２の線分Ａ２と第３の線分Ａ３とをそれぞれが第１の線分Ａ１と平行するように設定する。
また、第２の線分Ａ２及び第３の線分Ａ３は、少なくとも１点においてドメインＤの輪郭線に接し且つ第１の線分Ａ１から最も離れた位置に設定する。
そして、この第２の線分Ａ２と第３の線分Ａ３との間の距離をドメインＤの幅（ｌｔ）とする。
即ち、ドメインＤの幅（ｌｔ）とは、ドメインの長さ方向に直交する方向における幅を意味する。
ドメインの平均長さ（Ｌｐ）及び平均幅（Ｌｔ）は、この長さ（ｌｐ）と幅（ｌｔ）とを無作為に選択した１５０以上のドメインに対して実施して算術平均することで求めることができ、そして、これらから前記比率（Ｌｐ／Ｌｔ）を確認することができる。
【００３７】
そして、本実施形態においては、前記スチレン−メタクリル酸系樹脂組成物に上記のような粘性をより確実に発揮させ得る点において、スチレン−メタクリル酸系樹脂組成物におけるトランス型スチレン−ブタジエンブロック共重合体樹脂と、シス型スチレン−ブタジエンブロック共重合体樹脂との含有量は、それぞれのスチレンブロックが所定の割合となるように調整されることが好ましい。
具体的には、前記スチレン−メタクリル酸系樹脂組成物の全樹脂を１００質量％とした際に、前記トランス型スチレン−ブタジエンブロック共重合体樹脂は、ポリブタジエンブロックの総量が０．１質量％以上５．５質量％以下の含有量となるようにスチレン−メタクリル酸系樹脂組成物に含有されることが好ましい。
さらに、前記スチレン−メタクリル酸系樹脂組成物の全樹脂を１００質量％とした際に、シス型スチレン−ブタジエンブロック共重合体樹脂は、ポリブタジエンブロックの総量が０．５質量％以上１．５質量％以下の含有量となるようにスチレン−メタクリル酸系樹脂組成物に含有されることが好ましい。
【００３８】
前記スチレン−メタクリル酸系樹脂組成物における前記スチレン−メタクリル酸−メタクリル酸メチル共重合体樹脂（Ａ２）やＭＢＳ樹脂（Ａ３）は、メタクリル酸メチルが全樹脂の０．３質量％以上２．０質量％以下（好ましくは１．０質量％以下）となるようにスチレン−メタクリル酸系樹脂組成物に含有されることが好ましい。
このスチレン−メタクリル酸系樹脂組成物においてスチレン−メタクリル酸−メタクリル酸メチル共重合体樹脂やＭＢＳ樹脂を構成しているメタクリル酸メチルは、スチレン−メタクリル酸系樹脂組成物の全樹脂に占める割合が０．３質量％以上とされることで発泡層を耐熱性に優れたものとすることができる。
また、スチレン−メタクリル酸系樹脂組成物においてスチレン−メタクリル酸−メタクリル酸メチル共重合体樹脂やＭＢＳ樹脂を構成しているメタクリル酸メチルは、スチレン−メタクリル酸系樹脂組成物の全樹脂に占める割合が２．０質量％以下とされることで発泡層を非発泡層との接着性に優れたものとすることができ、１．０質量％以下とされることで発泡層を非発泡層との接着性に特に優れたものとすることができる。
さらには、スチレン−メタクリル酸系樹脂組成物は、スチレン−メタクリル酸−メタクリル酸メチル共重合体樹脂やＭＢＳ樹脂を構成しているメタクリル酸メチルが、全樹脂の０．３質量％以上２．０質量％以下（好ましくは１．０質量％以下）とされることで、発泡層を靱性に優れたものとすることができる。
【００３９】
前記スチレン−メタクリル酸系樹脂組成物には、要すれば、上記以外の樹脂成分を含有させても良いが、通常、その含有量は５質量％以下とされる。
また、上記以外の成分として、各種添加剤や押出発泡において適度な発泡を生じさせるための成分を前記スチレン−メタクリル酸系樹脂組成物に含有させても良い。
【００４０】
前記添加剤としては、耐候剤や老化防止剤といった各種安定剤、滑剤などの加工助剤、スリップ剤、防曇剤、帯電防止剤といった機能性薬剤、顔料、香料などといったものが挙げられる。
【００４１】
押出発泡に際して発泡を調整するための成分としては、気泡調整剤などが挙げられる。
該気泡調整剤としては、タルク、マイカ、シリカ、珪藻土、酸化アルミニウム、酸化チタン、酸化亜鉛、酸化マグネシウム、水酸化マグネシウム、水酸化アルミニウム、水酸化カルシウム、炭酸カリウム、炭酸カルシウム、炭酸マグネシウム、硫酸カリウム、硫酸バリウム、ガラスビーズなどの無機化合物、ポリテトラフルオロエチレンなどの有機化合物からなる粉末を採用させ得る。
【００４２】
本実施形態において前記スチレン−メタクリル酸系樹脂組成物を発泡状態にさせて前記発泡層を形成させる際には、一般的な押出発泡において用いられている発泡剤を利用することができる。
該発泡剤としては、物理発泡剤と化学発泡剤とに大別でき、前記物理発泡剤としては、例えば、窒素、炭酸ガス、プロパン、ノルマルブタン、イソブタン、ノルマルペンタン、イソペンタン、シクロペンタン、ノルマルヘキサン、イソヘキサン、シクロヘキサン、ノルマルヘプタン、イソヘプタン、シクロヘプタン、ベンゼン、トルエン、ジメチルエーテル、水等が挙げられる。
これらの物理発泡剤は、それぞれ単独で、または２種以上を組み合わせて用いてもよい。
【００４３】
前記化学発泡剤としては、例えば、炭酸アンモニウム、重炭酸ナトリウム、重炭酸アンモニウム、亜硝酸アンモニウム、カルシウムアジド、ナトリウムアジド、ホウ水素化ナトリウム等の無機系化学発泡剤、アゾジカルボンアミド、アゾビススルホルムアミド、アゾビスイソブチロニトリルおよびジアゾアミノベンゼンなどのアゾ化合物、Ｎ，Ｎ’−ジニトロソペンタンメチレンテトラミンおよびＮ，Ｎ’−ジメチル−Ｎ，Ｎ’−ジニトロソテレフタルアミド等のニトロソ化合物、ベンゼンスルホニルヒドラジド、ｐ−トルエンスルホニルヒドラジドおよびｐ，ｐ’−オキシビスベンゼンスルホニルセミカルバジド、ｐ−トルエンスルホニルセミカルバジドトリヒドラジノトリアジン、バリウムアゾジカルボキシレート、クエン酸などが挙げられる。
【００４４】
本実施形態においては、前記発泡層を靱性に優れたものとする上において当該発泡層にブタンを所定量含有させることが好ましい。
このブタンは、発泡層を靱性に優れたものとする目的からすると、例えば、スチレン−メタクリル酸系樹脂組成物をブタン以外の発泡剤によってシート状に押出発泡させて発泡シートを形成させた後に該発泡シートに後からブタン含浸させてもよいが、前記押出発泡における発泡剤として採用して発泡シートに含有させる方が合理的であるといえる。
なお、発泡層におけるブタン含有量は、押出発泡に際しての樹脂に対して配合する量、用いるブタンの種類（ノルマルブタン、イソブタン）や割合、押出発泡の条件等により適宜調整可能である。
【００４５】
このような発泡層とともに本実施形態の積層発泡シートを形成させる非発泡層は、特にその材質等が限定されるものではなく、例えば、発泡層と同様のスチレン−メタクリル酸系樹脂組成物で形成された非発泡シートや、汎用ポリスチレン樹脂（ＧＰＰＳ）からなる非発泡シート、耐衝撃性ポリスチレン樹脂（ＨＩＰＳ）からなる非発泡シートなどによって形成可能である。
また、ポリオレフィン系樹脂フィルムに接着剤を介してポリスチレン樹脂フィルムがドライラミネートされてなる非発泡シートも前記非発泡層の形成に利用可能である。
この非発泡層は、非発泡シートを押出ラミネート、熱ラミネート、共押出法などによって発泡シートに直接積層させて形成させることが可能である他に、接着剤層などを介して非発泡シートを間接的に発泡シートに積層させて形成させることも可能である。
【００４６】
なお、このような積層発泡シートを熱成形による樹脂成形品の原材料シートとする場合、成形性の観点から前記発泡層は厚み０．５ｍｍ以上３．０ｍｍ以下、発泡倍率２倍以上２０倍以下であることが好ましく、前記非発泡層は５μｍ以上２００μｍ以下の厚みとすることが好ましい。
【００４７】
本実施形態においては、スチレン−メタクリル酸系樹脂シートとして上記のような積層発泡シートを例示しているが、本発明のスチレン−メタクリル酸系樹脂シートは、非発泡層を備えていない発泡シート単体であっても良く、非発泡なシート単体であっても良い。
また、本実施形態においては、発泡層をスチレン−メタクリル酸系樹脂組成物によって形成させるとともに当該発泡層に所定のマトリックス−ドメイン構造を形成させた場合を例示しているが、例えば、非発泡層をスチレン−メタクリル酸系樹脂組成物によって形成させるとともに当該非発泡層に所定のマトリックス−ドメイン構造を形成させ、発泡層をＧＰＰＳやＨＩＰＳによる発泡シートなどで形成させる場合も本発明のスチレン−メタクリル酸系樹脂シートとして意図する範囲のものである。
【００４８】
また、本発明のスチレン−メタクリル酸系樹脂シートは、非発泡層を備えていない
発泡シート単体のものであっても良い。
本発明のスチレン−メタクリル酸系樹脂シートが発泡シート単体である場合、その厚みは０．５ｍｍ以上１０ｍｍ以下であることが好ましく、発泡倍率が２倍以上２０倍以下であることが好ましい。該発泡シートは、これを熱成形による樹脂成形品の原材料シートとするのであれば、成形性の観点からその厚みが０．５ｍｍ以上３．０ｍｍ以下、発泡倍率が２倍以上２０倍以下とされることが好ましい点においては積層発泡シートと共通している。
また、前記スチレン−メタクリル酸系樹脂組成物からなる非発泡なシートを熱成形による樹脂成形品の原材料シートとする場合、その厚みは、例えば、５μｍ以上２００μｍ以下とされ得る。
【００４９】
このように前記スチレン−メタクリル酸系樹脂組成物が発泡シートではなく非発泡なシートの形成に用いられている場合において、この非発泡なシートに特定のマトリックス−ドメイン構造が形成されている場合に優れた靭性が発揮される点については本実施形態の積層発泡シートと同じである。
【００５０】
また、本実施形態のスチレン−メタクリル酸系樹脂シートが樹脂成形品の原材料シートとされた場合、この樹脂成形品に優れた靱性を発揮させる上において特定のマトリックス−ドメイン構造が当該樹脂成形品においても維持されていることが好ましい。
【００５１】
また、本発明のスチレン−メタクリル酸系樹脂シートは、熱成形用の原材料シート以外においても利用可能であることは説明するまでも無く当然の事柄である。
さらに、本発明のスチレン−メタクリル酸系樹脂シートは、上記例示のない事項でもその用途に応じて従来公知の技術事項を適宜採用可能であることも説明するまでも無く当然の事柄である。
【実施例】
【００５２】
次に実施例を挙げて本発明をさらに詳しく説明するが、本発明はこれらに限定されるものではない。
【００５３】
まず、スチレン−メタクリル酸系樹脂シート（発泡シート）を作製するための原材料として以下のようなものを用意した。
（Ａ１）スチレン−メタクリル酸共重合体樹脂：
ＰＳジャパン社製  商品名「ＭＬ１９５」
成分：スチレン単量体含有量９２質量％、メタクリル酸単量体含有量８質量％
（Ａ２）スチレン−メタクリル酸−メタクリル酸メチル共重合体樹脂：
ＰＳジャパン社製  商品名「ＭＭ２９０」
成分：スチレン単量体含有量８４質量％、メタクリル酸単量体含有量１１質量％、メタクリル酸メチル単量体含有量：５質量％
（Ａ１／Ａ３）スチレン−メタクリル酸共重合体とＭＢＳ樹脂（トランス型ブタジエンブロック含有品）とのブレンド品：
ＰＳジャパン社製  商品名「ＡＭＭ１１」
成分：スチレン単量体含有量６２．８質量％、メタクリル酸単量体含有量６．３質量％、メタクリル酸メチル単量体含有量６．４質量％、ポリブタジエンブロック含有量２４．６質量％
（Ａ２／Ａ３）スチレン−メタクリル酸−メタクリル酸メチル共重合体とＭＢＳ樹脂（トランス型ブタジエンブロック含有品）とのブレンド品：
ＰＳジャパン社製  商品名「ＡＭＭ１０」
成分：スチレン単量体含有量５６．４質量％、メタクリル酸単量体含有量８．４質量％、メタクリル酸メチル単量体含有量９．４質量％、ポリブタジエンブロック含有量２５．７質量％
（Ａ４＋α）スチレン−メタクリル酸共重合体樹脂に脂肪酸アミドが添加されたもの：
ＰＳジャパン社製  商品名「ＭＡ１００」
成分：スチレン単量体含有量９６質量％、メタクリル酸単量体含有量４質量％、脂肪酸アミド系添加剤１．５質量部
（Ｂ２）シス型スチレン−ブタジエンブロック共重合体樹脂：
ＰＳジャパン社製  商品名「Ｈ８１１７」
成分：ポリスチレンブロック含有量８８質量％、ポリブタジエンブロック含有量１２質量％
（Ｘ）気泡調整剤：
東洋スチレン社製  商品名「ＴＭ４０１Ａ」（タルクを配合した配合樹脂）
【００５４】
（実施例１）
（発泡シートの作製）
まず、第一押出機（Ｌ／Ｄ：３２、口径φ：５０ｍｍ）の先端に接続配管を介して第二押出機（Ｌ／Ｄ：３０、口径：６５ｍｍ）が接続されてなるタンデム型押出機を用意した。
そして、下記配合内容となるように調製した発泡シート用の原料をタンデム型押出機の第一押出機に供給し該押出機内で溶融混練を実施した。
（Ａ１）スチレン−メタクリル酸共重合体樹脂：８０質量％
ＰＳジャパン社製  商品名「ＭＬ１９５」
成分：スチレン単量体含有量９２質量％、メタクリル酸単量体含有量８質量％
（Ａ１／Ａ３）スチレン−メタクリル酸共重合体とＭＢＳ樹脂（トランス型ブタジエンブロック含有品）とのブレンド品：１１質量％
ＰＳジャパン社製  商品名「ＡＭＭ１１」
成分：スチレン単量体含有量６２．８質量％、メタクリル酸単量体含有量６．３質量％、メタクリル酸メチル単量体含有量６．４質量％、ポリブタジエンブロック含有量２４．６質量％
（Ｂ２）シス型スチレン−ブタジエンブロック共重合体樹脂：９質量％
ＰＳジャパン社製  商品名「Ｈ８１１７」
成分：ポリスチレンブロック含有量８８質量％、ポリブタジエンブロック含有量１２質量％
（Ｘ）気泡調整剤：「ＭＬ１９５」、「ＡＭＭ１１」、及び、「Ｈ８１１７」の合計１００質量部に対して０．３質量部
東洋スチレン社製  商品名「ＴＭ４０１Ａ」（タルクを配合した配合樹脂）
【００５５】
次に、第一押出機の途中から発泡剤としてブタンを圧入し、上記溶融混練物に対して前記ブタンを加えた上で更なる溶融混練を行った。
そして、溶融混練物中にブタンを均一に分散させた上で、この発泡剤を含む溶融混練物を第二押出機に連続的に供給して溶融混練を継続しつつ発泡に適した樹脂温度に冷却した。
その後、第二押出機の先端に取り付けたスリット口径７０ｍｍのサーキュラーダイから該溶融混練物を押出発泡させ、水冷されているマンドレル上にダイスリットから押出発泡された筒状の発泡体を沿わせて内側から冷却するとともに、その外面をエアリングからエアーを吹き付けて冷却し、カッターにより切開して、平坦シート状のスチレン−メタクリル酸系樹脂シート（発泡シート）を作製した。
この発泡シートの作製に際しては、坪量が１４０ｇ／ｍ２で厚みが１．６５ｍｍ、発泡倍率１２．４倍となるように引取り速度およびブタンガス注入量を調整した。
【００５６】
（実施例２）
気泡調整剤を増量するとともに坪量を２２０ｇ／ｍ２、厚みが１．１１ｍｍ、発泡倍率５．３倍となるように引取り速度、ブタンガス注入量を変更したこと以外は、実施例１と同様に積層発泡シート作製用の樹脂発泡シートを作製した。
【００５７】
（実施例３）
配合内容を、下記表に示すように
「ＭＬ１９５」／「ＡＭＭ１１」／「Ｈ８１１７」／「ＴＭ４０１Ａ」＝７８／１３／９／０．３
の質量割合とし、坪量を１３０ｇ／ｍ２、厚みが１．５９ｍｍ、発泡倍率１２．８倍になるように引取り速度、ブタンガス注入量を変更したこと以外は、実施例１と同様に発泡シートを作製した。
【００５８】
（実施例４）
配合内容を、下記表に示すように
「ＭＬ１９５」／「ＡＭＭ１１」／「ＴＭ４０１Ａ」＝８５／１５／０．３
の質量割合とし、坪量を１４０ｇ／ｍ２、厚みが１．６４ｍｍ、発泡倍率１２．３倍になるように引取り速度、ブタンガス注入量を変更したこと以外は、実施例１と同様に発泡シートを作製した。
【００５９】
（実施例５）
配合内容を、下記表に示すように
「ＭＬ１９５」／「ＡＭＭ１０」／「Ｈ８１１７」／「ＴＭ４０１Ａ」＝８０／１１／９／０．３
の質量割合とし、坪量を１４０ｇ／ｍ２、厚みが１．６３ｍｍ、発泡倍率１２．２倍になるように引取り速度、ブタンガス注入量を変更したこと以外は、実施例１と同様に発泡シートを作製した。
【００６０】
（実施例６）
配合内容を、下記表に示すように
「ＭＭ２９０」／「ＭＡ１００」／「ＡＭＭ１０」／「Ｈ８１１７」／「ＴＭ４０１Ａ」＝６０／１５／１０／１５／０．２
の質量割合とし、坪量を１３３ｇ／ｍ２、厚みが１．６ｍｍ、発泡倍率１２．６倍になるように引取り速度、ブタンガス注入量を変更したこと以外は、実施例１と同様に発泡シートを作製した。
【００６１】
次に、前記のような材料に加え、以下のような原材料をも用いて発泡シートを作製した。
（Ｂ１）スチレン−ブタジエンブロック共重合体樹脂（ＳＢＳ）：
旭化成ケミカルズ社製  商品名「タフプレン１２５」
スチレンブロック含有量４０質量％、トランスブタジエンブロック含有量６０質量％
（Ｃ１）水添スチレン系熱可塑性エラストマー
旭化成ケミカルズ社製  商品名「タフテックＨ１０４３」
スチレンブロック含有量６７％、エチレン−ブチレンブロック含有量３３％
（Ｃ２）水添スチレン系熱可塑性エラストマー
旭化成ケミカルズ社製  商品名「タフテックＨ１０４１」
スチレンブロック含有量３０％、エチレン−ブチレンブロック含有量７０％
（Ａ１）スチレン−メタクリル酸共重合体樹脂：
東洋スチレン社製  商品名「Ｔ０８０」
成分：スチレン単量体含有量９２質量％、メタクリル酸単量体含有量８質量％
（Ａ４）架僑型スチレン−メタクリル酸系共重合樹脂：
東洋スチレン社製  商品名「ＣＭ１４０」
（Ｚ）超低密度ポリエチレン（ＶＬＤＰＥ）
東ソー社製  商品名「ＬＵＭＩＴＡＣ１２−１」
（Ａ１）スチレン−メタクリル酸共重合体樹脂：
ＰＳジャパン社製  商品名「Ｇ９００１」
成分：スチレン単量体含有量９２質量％、メタクリル酸単量体含有量８質量％
【００６２】
（比較例１）
配合内容を、下記表に示すように
「ＭＬ１９５」／「タフプレン１２５」／「Ｈ８１１７」／「ＴＭ４０１Ａ」＝８６／５／９／０．３
の質量割合とし、坪量を１８０ｇ／ｍ２、厚みが１．８６ｍｍ、発泡倍率１０．８倍になるように引取り速度、ブタンガス注入量を変更したこと以外は、実施例１と同様に発泡シートを作製した。
【００６３】
（比較例２）
配合内容を、下記表に示すように
「ＭＬ１９５」／「タフテックＨ１０４３」／「Ｈ８１１７」／「ＴＭ４０１Ａ」＝８３／８／９／２．０
の質量割合とし、坪量を１７７ｇ／ｍ２、厚みが１．８３ｍｍ、発泡倍率１０．９倍になるように引取り速度、ブタンガス注入量を変更したこと以外は、実施例１と同様に発泡シートを作製した。
【００６４】
（比較例３）
配合内容を、下記表に示すように
「ＭＬ１９５」／「タフテックＨ１０４１」／「Ｈ８１１７」／「ＴＭ４０１Ａ」＝８７／４／９／２．０
の質量割合とし、坪量を１８１ｇ／ｍ２、厚みが１．８０ｍｍ、発泡倍率１０．４倍になるように引取り速度、ブタンガス注入量を変更したこと以外は、実施例１と同様に発泡シートを作製した。
【００６５】
（比較例４）
配合内容を、下記表に示すように
「Ｔ０８０」／「タフプレン１２５」／「ＣＭ１４０」／「ＴＭ４０１Ａ」＝９５／５／３／２．０
の質量割合とし、坪量を１７９ｇ／ｍ２、厚みが１．８９ｍｍ、発泡倍率１１．１倍になるように引取り速度、ブタンガス注入量を変更したこと以外は、実施例１と同様に発泡シートを作製した。
【００６６】
（参考例１）
配合内容を、下記表に示すように
「Ｇ９００１」／「ＶＬＤＰＥ」／「タフテックＨ１０４３」／「タフプレン１２５」／「ＴＭ４０１Ａ」＝８５／５／５／５／２．０
の質量割合とし、坪量を１３０ｇ／ｍ２、厚みが１．６１ｍｍ、発泡倍率１３．０倍になるように引取り速度、ブタンガス注入量を変更し発泡シートを作製した。
【００６７】
なお、それぞれの配合における各主成分については、下記の測定方法にて定量することができ、一部の結果を下記表に示す。
【００６８】
（樹脂中メタクリル酸含有量の測定方法）
樹脂の吸光度比Ａ＝Ｄ１６９７／Ｄ１６００を次の要領で測定する。
まず、樹脂適量を乳鉢中にＫＢｒ（臭化カリウム）粉末とともに入れて良く混ぜ合わせ、得た混合粉末を錠剤成形機にてプレス成形してＫＢｒ錠剤を作製後、赤外分光分析を下記条件にて実施して赤外吸収スペクトルを得る。
この際、吸光度が１Ａｂｓｏｒｂａｎｃｅを越えないような試料量とする。
なお、赤外吸収スペクトルの測定（吸光度Ｄ１６９７およびＤ１６００の測定）は、サーモ・フィッシャー・サイエンティフィック株式会社から商品名「ｉＳ１０」で販売されているフーリエ変換赤外分光分析装置を使用して実施する。
・測定法：透過法
・測定波数領域：４０００ｃｍ−１〜４００ｃｍ−１
・測定深度の波数依存性：補正せず
・検出器：重水素化硫酸トリグリシン（ＤＴＧＳ）検出器およびＫＢｒビームスプリッター
・分解能：４ｃｍ−１
・積算回数：３２回（バックグランド測定時も同様）
得られた赤外吸収スペクトルの吸光度比Ａ＝Ｄ１６９７／Ｄ１６００を計算し、予めメタクリル酸量既知の樹脂とポリスチレン樹脂を一定割合で混合した標準試料を用いて作成した検量線から、メタクリル酸量を算出する。
Ｄ１６９７とは、赤外吸収スペクトル曲線における波数１５６０ｃｍ−１±５ｃｍ−１での最低吸収位置と、赤外吸収スペクトル曲線における波数１７８０ｃｍ−１±５ｃｍ−１での最低吸収位置とを結ぶ直線をベースラインとした、波数１６９７ｃｍ−１±５ｃｍ−１の領域の赤外吸収スペクトル曲線におけるベースラインとの吸光度差（測定された吸光度−ベースラインの吸光度）の最大値を意味する。
また、Ｄ１６００とは、赤外吸収スペクトル曲線における波数１５６０ｃｍ−１±５ｃｍ−１での最低吸収位置と、赤外吸収スペクトル曲線における波数１７８０ｃｍ−１±５ｃｍ−１での最低吸収位置とを結ぶ直線をベースラインとした、波数１６００ｃｍ−１±５ｃｍ−１の領域の赤外吸収スペクトル曲線におけるベースラインとの吸光度差（測定された吸光度−ベースラインの吸光度）の最大値を意味する。
なお、上記においては、カルボキシル基に由来する１６９７ｃｍ−１の吸収ピークと芳香族型炭素−炭素結合に由来する１６００ｃｍ−１の吸収ピークとを対比してスチレンに対するメタクリル酸の量を求めている。
【００６９】
（樹脂中メタクリル酸メチル含有量の測定方法）
試料を約０．１〜０．５ｍｇ精秤し、キューリー点が５９０℃の強磁性金属体（パイロホイル：日本分析工業（株）製）に圧着するように包み、キューリーポイントパイロライザーＪＰＳ−７００型（日本分析工（株）製）装置にて分解させて生成したメタクリル酸メチルをガスクロマトグラフ［ＧＣ７８２０（アジレント・テクノロジー（株）製）、検出器（ＦＩＤ）］を用いて測定し、メタクリル酸メチルに由来するピークの面積を使用して予め準備した検量線より算出する。
具体的な条件は下記の通り。  
＜測定条件＞  
・加熱（５９０℃−５ｓｅｃ）
・オーブン温度（３００℃）
・ニードル温度（３００℃）
・カラム（ＩｎｔｅｒＣａｐ５（φ０．２５ｍｍ×３０ｍ（膜厚０．２５μｍ）：ジーエルサイエンス（株）製）
＜カラム温度条件＞
・温度条件（５０℃で０．５分保持後、２００℃まで１０℃／分で昇温し、さらに３２０℃まで２０℃／分で昇温し、３２０℃にて０．５分保持）
・キャリアーガス（Ｈｅ）
・Ｈｅ流量（２５ｍｌ／分）
・注入口圧力（１００ｋＰａ）
・カラム入口圧力（１００ｋＰａ）
・注入口温度（３００℃）
・検出器温度（３００℃）
・スプリット比（１／５０）
検量線作成標準試料は、積水化成品工業（株）製の懸濁重合ＰＭＭＡ微粒子（商品名「ＭＢ−８」）を使用する。
【００７０】
（樹脂中全ブタジエンゴム量測定方法）
試料を０．１〜０．５ｍｇ精秤し、キューリー点が５９０℃の強磁性金属体（パイロホイル：日本分析工業（株）製）に圧着するように包み、キューリーポイントパイロライザーＪＰＳ−７００型（日本分析工業製）装置にて分解させて生成したブタジエンモノマーと４−ビニルシクロヘキサンとをガスクロマトグラフ［ＧＣ７８２０（アジレント・テクノロジー（株）製）、（検出器：ＦＩＤ）］を用いて測定し、ブタジエンモノマー由来のピークと４−ビニルシクロヘキセン由来のピークの合計面積を使用して予め準備した検量線より算出する。        
具体的な条件は下記の通り。  
＜測定条件＞  
・加熱（５９０℃−５ｓｅｃ）
・オーブン温度（３００℃）
・ニードル温度（３００℃）
・カラム（ＩｎｔｅｒＣａｐ５（φ０．２５ｍｍ×３０ｍ（膜厚０．２５μｍ）：ジーエルサイエンス（株）製）
＜カラム温度条件＞
・温度条件（５０℃で０．５分保持後、２００℃まで１０℃／分で昇温し、さらに３２０℃まで２０℃／分で昇温し、３２０℃にて０．５分保持）
・キャリアーガス（Ｈｅ）
・Ｈｅ流量（２５ｍｌ／分）
・注入口圧力（１００ｋＰａ）
・カラム入口圧力（１００ｋＰａ）
・注入口温度（３００℃）
・検出器温度（３００℃）
・スプリット比（１／３０）
検量線作成用標準試料は、ＰＯＬＹＳＣＩＥＮＣＥＳ．ＩＮＣ製スチレン／ブタジエン＝８５／１５（ＣＡＴ＃０７０７３）樹脂を使用する。
【００７１】
（樹脂中１，４−トランスブタジエンゴム含有量の測定方法）
樹脂の吸光度比Ａ＝Ｄ９６５／Ｄ１６００を次の要領で測定する。
まず、樹脂約０．１ｇを良溶媒約２０ｍＬで溶解し、溶解液半分程度を利用してガラスプレート上でフィルム化を行う。得られたフィルムの赤外分光分析を下記条件にて実施し、赤外吸収スペクトルを得る。
赤外吸収スペクトルの測定（吸光度Ｄ９６５およびＤ１６００の測定）は、サーモ・フィッシャー・サイエンティフィック株式会社から商品名「ｉＳ１０」で販売されているフーリエ変換赤外分光分析装置を使用して実施する。
・測定法：透過法
・測定波数領域：４０００ｃｍ−１〜４００ｃｍ−１
・測定深度の波数依存性：補正せず
・検出器：重水素化硫酸トリグリシン（ＤＴＧＳ）検出器およびＫＢｒビームスプリッター
・分解能：４ｃｍ−１
・積算回数：３２回（バックグランド測定時も同様）
得られた赤外吸収スペクトルの吸光度比Ａ＝Ｄ９６５／Ｄ１６００を計算し、予め１，４−トランスブタジエンゴム量既知の樹脂とポリスチレン樹脂を一定割合で混合した標準試料を用いて作成した検量線から、１，４−トランスブタジエンゴム量を算出した。
Ｄ９６５とは、赤外吸収スペクトル曲線における波数９２５ｃｍ−１±５ｃｍ−１での最低吸収位置と、赤外吸収スペクトル曲線における波数１０４５ｃｍ−１±５ｃｍ−１での最低吸収位置とを結ぶ直線をベースラインとして、波数９６５ｃｍ−１±５ｃｍ−１の領域の赤外吸収スペクトル曲線におけるベースラインとの吸光度差（測定された吸光度−ベースラインの吸光度）の最大値を意味する。
また、Ｄ１６００とは、赤外吸収スペクトル曲線における波数１５６０ｃｍ−１±５ｃｍ−１での最低吸収位置と、赤外吸収スペクトル曲線における波数１６４０ｃｍ−１±１０ｃｍ−１での最低吸収位置とを結ぶ直線をベースラインとして、波数１６００ｃｍ−１±５ｃｍ−１の領域の赤外吸収スペクトル曲線におけるベースラインとの吸光度差（測定された吸光度−ベースラインの吸光度）の最大値を意味する。
なお、上記においては、スチレンに対するトランス型ブタジエンゴムの量を求めている。
また、スチレン−ブタジエンブロック共重合体樹脂に１，２−ブタジエンが含有されている場合は、１，２−ブタジエンに由来する赤外吸収ピークが９１１ｃｍ−１付近に観測されることから、トランス型ブタジエンゴムの量と同様に吸光度を使ってスチレンに対する１，２−ブタジエンの量を求めることができる。
なお、シス型ブタジエンゴム量は、上記の熱分解ガスクロマトグラフによる全ブタジエンゴム量測定方法によって定量された全ブタジエンゴム量から、トランス型ブタジエンゴム量と１，２−ブタジエンゴム量とを減じた値をシス型ブタジエンゴムの含有量と判断することができる。
【００７２】
（ドメインの形状：シート）
発泡シートを押出方向に対して平行かつシート厚みに対して平行な面（図１「平面Ａ」）が観察できるよう切片を採取する。
その後、切り出した切片をエポキシ樹脂中に包埋後、６０℃の温度で２４時間かけて前記エポキシ樹脂を硬化させ、ウルトラミクロトーム（例えば、ライカマイクロシステムズ社製、型名「ＬＥＩＣＡ  ＵＬＴＲＡＣＵＴ  ＵＣＴ」、ＤｉＡＴＯＭＥ社  Ｕｌｔｒａ）を用いて超薄切片（例えば、厚み７０ｎｍ）を作製する。
切片の切削方向は、厚み方向（ＶＤ方向）とし、染色剤は四酸化オスミウムを用いる。
次いで、透過型電子顕微鏡（ＴＥＭ）（例えば、日立ハイテクノロジーズ社製、型名「Ｈ−７６００」、ＡＭＴ社製  カメラシステム  ＥＲ−Ｂ）にて写真撮影を行う。
上記条件により撮影して得られた写真を印刷し、ドメイン寸法と写真上のスケールバー長さを株式会社ミツトヨ製「デジマチックキャリパ」にて１／１００ｍｍまで計測し、スケールバー実測値とスケールバーの表示値から前記長さ（ＬＭＤ）及び前記幅（ＬＶＤ）について算出する。
なお、測定範囲は発泡層表面から厚み方向（ＶＤ）に２〜１０μｍまでとし、範囲内に分散しているゴム粒子の中からＭＤ方向の長径２００ｎｍ以上のものにつき測定する。
該ゴム粒子の寸法はＭＤ方向に最も長い場所を測定し、その平均値を長さ（ＬＭＤ）とする。
同様に厚み方向にドメイン粒子が最も長い場所の寸法を測定し、その平均値を幅（ＬＶＤ）とする。
計測するドメイン粒子数が約１５０個程度になるまで撮影を行い、全てのドメイン粒子を計測する。
そして、求められたＭＤ方向の長さ（ＬＭＤ）をＶＤ方向の長さ（ＬＶＤ）で除することにより前記比率（ＬＭＤ／ＬＶＤ）を算出する。
【００７３】
（ドメインの形状：容器）
積層発泡シートを熱成形して作製した容器の底面部を、該底面部の平面方向に対して平行な面（図１「平面Ｃ」に相当）が観察できるよう切片を採取する。
その後、切り出した切片をエポキシ樹脂中に包埋後、６０℃の温度で２４時間かけて前記エポキシ樹脂を硬化させ、ウルトラミクロトーム（例えば、ライカマイクロシステムズ社製、型名「ＬＥＩＣＡ  ＵＬＴＲＡＣＵＴ  ＵＣＴ」、ＤｉＡＴＯＭＥ社  Ｕｌｔｒａ）を用いて超薄切片（例えば、厚み７０ｎｍ）を作製する。
切片の切削方向は、平面Ｃ方向とし、染色剤は四酸化オスミウムを用いる。
次いで、透過型電子顕微鏡（ＴＥＭ）（例えば、日立ハイテクノロジーズ社製、型名「Ｈ−７６００」、ＡＭＴ社製  カメラシステム  ＥＲ−Ｂ）にて写真撮影を行う。
上記条件により撮影して得られた写真を印刷し、ドメイン寸法と写真上のスケールバー長さを株式会社ミツトヨ製「デジマチックキャリパ」にて１／１００ｍｍまで計測し、スケールバー実測値とスケールバーの表示値から前記長さ（Ｌｐ）について算出する。
なお、測定は発泡層表面から厚み方向（ＶＤ）に２〜１０μｍまでとし、範囲内に分散しているゴム粒子（ドメイン）の中から長径２００ｎｍ以上のものにつき測定する。
該ドメインの寸法は平面方向に最も長い場所を測定し、その平均値を長さ（ｌｐ）とする。
また、この長さの方向に直交する方向におけるドメインの幅（ｌｔ）を求める。
この長さ（ｌｐ）と幅（ｌｔ）とを約１５０個のドメインに対して実施し、求められた平面方向の平均長さ（Ｌｐ）を平均幅（Ｌｔ）で除して前記比率（Ｌｐ／Ｌｔ）を算出する。
【００７４】
なお、実施例１、比較例４の発泡シートについて撮影したＴＥＭ写真を図３（実施例１）、図４（比較例４）に示す。
この図において矢印で示した濃点がポリブタジエンを含むドメインＤであり、その周囲の淡色部分がスチレン−メタクリル酸共重合体樹脂やスチレン−メタクリル酸−メタクリル酸メチル共重合体樹脂を含むマトリックスＭである。
【００７５】
（強度評価：シート）
各実施例、比較例の発泡シートに対してフィルムインパクトテスター（安田精機製作所社製  商品名「Ｎｏ．１８１フィルムインパクトテスター」）による強度評価を実施した。
評価に際しては、発泡シートからそれぞれ１００ｍｍ×９０ｍｍの評価試料を採取し、温度２２℃、相対湿度４０％となるように調整された環境下で衝撃球サイズ１２．７ｍｍＲ、振子角度９０度での各試料の打抜必要エネルギー（単位：Ｊ）を求めた。
具体的には、打抜必要エネルギーを求める試料を試料板と試料押さえとの間にセットし、指針を３．０Ｊの線上に置き、振り子止めハンドルを倒して振り子を落下させた。
そして、これにより試料が破れて振り子が指針を押して示した目盛りを読み取った。
以上の操作を発泡シートの表裏５回ずつ行い、その平均値を求めた。
各発泡シートの厚み、及び、発泡倍率とともに打抜必要エネルギーを求めた結果を下記表に示す。
【００７６】
（強度評価：容器）
各実施例、比較例の発泡シートに対してトレー容器形状の備えられた片側真空タイプのマッチモールド型（容器開口部外寸法：１１５ｍｍ×１８５ｍｍ、底部外寸法：７０ｍｍ×１１５ｍｍ、容器深さ外寸法：３０ｍｍ）を型内雰囲気温度１６５℃、雄型温度１６５℃、及び、雌型温度５０℃に設定し、前記熱成形用樹脂発泡シートを型内で１５秒予熱した後にマッチモールド成形して発泡成形品（トレー容器）を作製した。
上記トレー容器底面からそれぞれ１００ｍｍ×６０ｍｍの評価試料を採取し、上記と同様の手法で打抜必要エネルギーを求めた。
測定は表裏５回ずつ行い、その平均値を求めた。
【００７７】
（耐熱性評価：容器）
前記の強度評価用に作製したトレー容器と同じ形状のトレー容器を同じ条件で作製した。
このトレー容器に１３０℃に加熱したサラダオイルをトレー深さの約７０％まで注ぎ、３０秒後にサラダオイルを除いて表面状態を目視にてチェックした。
そして、表面状態がオイル注入前とほとんど変化なければ耐油性良好「○」とし、泡の発生や破れが発生すればＮＧ「×」とした。
【００７８】
（シート脆性評価）
前記打抜必要エネルギーと熱成形用樹脂発泡シートの坪量から総合的に判定し、靭性に優れ実用上問題がないと考えられる場合「○」判定とし、靭性に劣り問題があると考えられる場合を「×」判定とし、どちらとも言い切れない場合を「△」判定とした。
【００７９】
（容器脆性評価）
前記打抜必要エネルギーとトレー容器底面の坪量から総合的に判定し、靭性に優れ実用上問題がないと考えられる場合「○」判定とし、靭性に劣り問題があると考えられる場合を「×」判定とし、どちらとも言い切れない場合を「△」判定とした。
【００８０】
【表１】
2015193784.tif 000002
【００８１】
この表からも本発明によれば、耐熱性と靱性とに優れたスチレン−メタクリル酸系樹脂シート及び容器が得られることがわかる。
【図１】
2015193784.tif 000003
【図２】
2015193784.tif 000004
【図３】
2015193784.tif 000005
【図４】
2015193784.tif 000006
【図５】
2015193784.tif 000007